(57)【要約】【課題】  高温高湿環境下で搬送台を用いて連続的に塗布後の円筒状基体を乾燥する場合の結露水の影響をなくし、高品質の電子写真感光体を効率よく製造する方法、及びその製造装置の提供である。【解決手段】  円筒状基体上に感光層形成液を塗布する塗布工程と、塗膜が形成された前記円筒状基体を載置した複数の搬送台を一定間隔で連続的に乾燥炉内に搬送して、先に乾燥炉に搬送され停止している搬送台に後に乾燥炉に搬送された搬送台を突き当てて停止させ、前記複数の搬送台を配列して前記円筒状基体を乾燥する乾燥工程とを有し、前記乾燥炉内の温度が３０〜７５℃の範囲、相対湿度が８５〜９５％ＲＨの範囲であり、先に乾燥炉に搬送されている搬送台の後端側の主端面と後に搬送された搬送台の前端側の主端面とを、直接接触させないように前記突き当てを行う電子写真感光体の製造方法である。【選択図】    なし【特許請求の範囲】
【請求項１】
少なくとも、円筒状基体上に感光層形成液を塗布する塗布工程と、塗膜が形成された前記円筒状基体を載置した複数の搬送台を所定の時間間隔で連続的に乾燥炉内に搬送して、先に乾燥炉に搬送され停止している搬送台に後に乾燥炉に搬送された搬送台を突き当てて停止させ、前記複数の搬送台を配列して前記円筒状基体を乾燥する乾燥工程とを有する電子写真感光体の製造方法であって、
前記乾燥炉内の温度が３０〜７５℃の範囲、相対湿度が８５〜９５％ＲＨの範囲であり、前記先に乾燥炉に搬送されている搬送台の搬送方向後端側の主端面と前記後に搬送された搬送台の搬送方向前端側の主端面とを、直接接触させないように前記突き当てを行うことを特徴とする電子写真感光体の製造方法。
【請求項２】
前記突き当て時の前記先に搬送された搬送台と後に搬送された搬送台との接触面積をＳ１、前記先に乾燥炉に搬送されている搬送台の搬送方向後端側の主端面と前記後に搬送された搬送台の搬送方向前端側の主端面とが、直接接触した場合の接触面積をａ１としたとき、Ｓ１及びａ１が下記式（１）の関係を満たすことを特徴とする請求項１に記載の電子写真感光体の製造方法。
０．２×ａ１≧Ｓ１＞０  ・・・  式（１）
【請求項３】
少なくとも、円筒状基体上に感光層形成液を塗布する塗布工程と、塗膜が形成された前記円筒状基体を載置した複数の搬送台を一定間隔で連続的に乾燥炉内に搬送して各々停止させ、前記複数の搬送台を配列して前記円筒状基体を乾燥する乾燥工程とを有する電子写真感光体の製造方法であって、
前記乾燥炉内の温度が３０〜７５℃の範囲、相対湿度が８５〜９５％ＲＨの範囲であり、乾燥炉内で先に搬送された搬送台と後に搬送された搬送台とが接触しないように配列させることを特徴とする電子写真感光体の製造方法。
【請求項４】
少なくとも、円筒状基体上に感光層形成液を塗布する塗布手段と、塗膜が形成された前記円筒状基体を載置した複数の搬送台を一定間隔で連続的に乾燥炉内に搬送して、先に乾燥炉に搬送され停止している搬送台に後に乾燥炉に搬送された搬送台を突き当てて停止させ、前記複数の搬送台を配列して前記円筒状基体を乾燥する乾燥手段とを有する電子写真感光体の製造装置であって、
前記乾燥炉内の温度が３０〜７５℃の範囲、相対湿度が８５〜９５％ＲＨの範囲であり、前記先に乾燥炉に搬送されている搬送台の搬送方向後端側の主端面及び前記後に搬送された搬送台の搬送方向前端側の主端面の少なくとも一方に、前記突き当て時に他方の搬送台に接触する突出した突き当て部分を有し、該突き当て部分の他方の搬送台との接触面積をＳ１、直接接触した場合の接触面積をａ１としたとき、Ｓ１及びａ１が下記式（１）の関係を満たすことを特徴とする電子写真感光体の製造装置。
０．２×ａ１≧Ｓ１＞０  ・・・  式（１）
【請求項５】
少なくとも、円筒状基体上に感光層形成液を塗布する塗布手段と、塗膜が形成された前記円筒状基体を載置した複数の搬送台を所定の時間間隔で連続的に乾燥炉内に搬送して各々停止させ、前記複数の搬送台を配列して前記円筒状基体を乾燥する乾燥手段とを有する電子写真感光体の製造装置であって、
前記乾燥炉内の温度が３０〜７５℃の範囲、相対湿度が８５〜９５％ＲＨの範囲であり、乾燥炉内で先に搬送された搬送台と後に搬送された搬送台とが接触しないようする搬送台停止手段を有することを特徴とする電子写真感光体の製造装置。
【請求項６】
表面に塗膜が形成された円筒状基体を載置し、搬送する搬送台であって、
搬送方向前後端側の主端面の少なくとも一方に突出した突き当て部分を有し、該突き当て部分が他の平面状部材と接触する接触面積をＳ２、前記主端面の面積をａ２としたとき、Ｓ２、ａ２が下記式（２）の関係を満たすことを特徴とする搬送台。
０．２×ａ２≧Ｓ２＞０  ・・・  式（２）
【請求項７】
前記突出した突き当て部分の形状が、突起形状であることを特徴とする請求項６に記載の搬送台。
【発明の詳細な説明】
【技術分野】
【０００１】
本発明は、塗布された塗膜を高温高湿下で乾燥することにより得られる電子写真感光体の製造方法及びその製造装置、並びに搬送台に関する。
【背景技術】
【０００２】
従来、電子写真方式を用いた複写機、レーザープリンター、ＬＥＤプリンター等に用いられる電子写真感光体（以下、「感光体」という場合がある）において、電荷発生材料として有機化合物を用いた場合、帯電性が悪かったり、繰り返し安定性に欠けたりする等の問題があった。また、特に最近、レーザープリンター用感光体等で、干渉縞の発生を防止するために、種々の手段で導電性の支持体表面を粗面化する方法がとられているが、この場合、粗面化した支持体表面に電荷発生層を塗布する際、はじき、ぶつ等の塗布欠陥が発生したり、支持体からの局所的な電荷の注入により、画像上に黒ポチ、白抜け等が発生したりするなどの問題があった。
【０００３】
これらの問題を解決する手段として、導電性の支持体と電荷発生層との間に下引き層を設けることが、一般的に知られている。該下引き層を形成するための材料としては、ポリ酢酸ビニル、ポリビニルアルコール、ポリビニルブチラール、ポリビニルメチルエーテル、ポリアミド、熱可塑性ポリエステル、フェノキシ樹脂、カゼイン、ゼラチン、ニトロセルロース等の熱可塑性樹脂、ポリイミド、ポリエチレンイミン、エポキシ樹脂、メラミン樹脂、フェノール樹脂、ポリウレタン樹脂等の熱硬化性樹脂が知られている。
【０００４】
しかしながら、これらの樹脂を用いて下引き層を形成する場合、膜厚を厚くして、帯電性や、塗布性、画質欠陥制御性を向上させると、感度の低下、繰り返し使用時の残留電位の増大などを引き起こす。一方、これらの特性を改善すべく、膜厚を薄くした場合には、帯電性や塗布、画像欠陥を十分に抑制できなくなるという問題があった。
【０００５】
これに対し、有機金属化合物を主成分とした下引き層を用いると、感度の低下、残留電位の増加を引き起こすことなく、塗布欠陥や、画質欠陥を抑制できることが知られている（例えば、特許文献１参照）。但し、有機金属化合物のみを主成分とする下引き層の場合、塗布、乾燥後の膜にクラックが入り易く、膜厚を約０．３μｍ以上にすることが難しい。一方、前記のように干渉縞防止対策として粗面した導電性支持体上に感光層を作成する場合には、下引き層は、支持体表面の凹凸を十分隠蔽できるだけの膜厚にする必要があるが、上記の有機金属化合物を主成分とする下引き層は、それに対処することができない。
【０００６】
また、有機チタン化合物、シランカップリング剤およびポリビニルアセタール樹脂からなる下引き層が開示され（例えば、特許文献２参照）、実施例において１〜３μｍの膜厚のものが示されている。しかしながら、本発明者等の検討によれば、ここに示されているポリビニルアセタール樹脂の配合量では、特に低温低湿下で感度の低下、残留電位の増加等が著しいことが判明した。
【０００７】
本問題を解決するため、電子写真感光体を製造する際、下引き層および感光層の塗膜形成を、ある特定の露点温度範囲を有する雰囲気下で行なうことが提案されている（例えば、特許文献３参照）。また、塗膜形成をさらに高い湿度下（８５〜９５％ＲＨ環境）で行い、上記問題の更なる改善を図っている（例えば、特許文献４参照）。
【０００８】
このように、形成された塗膜を高温高湿下で乾燥を行う感光体の製造方法が有効となってきているが、高湿度環境での塗膜形成では、結露水の付着で電子写真感光体の故障を発生させることがある。特に、生産工程では多くの塗膜を形成した円筒状基体を一度に塗布したり乾燥したりするため、歩留まり悪化をまねいていた。
【特許文献１】特開昭６１−９４０５７号公報
【特許文献２】特開平２−５９７６７号公報
【特許文献３】特開平６−１２３９９０号公報
【特許文献４】特開平７−１２８８７６号公報
【発明の開示】
【発明が解決しようとする課題】
【０００９】
本発明は、上記従来技術の問題点を解決することを目的とする。
すなわち、本発明は、高温高湿環境下で搬送台を用いて連続的に塗布後の円筒状基体を乾燥する場合の結露水の影響をなくし、高品質の電子写真感光体を効率よく製造する方法、及びその製造装置の提供を目的とする。
【課題を解決するための手段】
【００１０】
＜１＞  少なくとも、円筒状基体上に感光層形成液を塗布する塗布工程と、塗膜が形成された前記円筒状基体を載置した複数の搬送台を所定の時間間隔で連続的に乾燥炉内に搬送して、先に乾燥炉に搬送され停止している搬送台に後に乾燥炉に搬送された搬送台を突き当てて停止させ、前記複数の搬送台を配列して前記円筒状基体を乾燥する乾燥工程とを有する電子写真感光体の製造方法であって、
前記乾燥炉内の温度が３０〜７５℃の範囲、相対湿度が８５〜９５％ＲＨの範囲であり、前記先に乾燥炉に搬送されている搬送台の搬送方向後端側の主端面と前記後に搬送された搬送台の搬送方向前端側の主端面とを、直接接触させないように前記突き当てを行う電子写真感光体の製造方法である。
【００１１】
＜２＞  前記突き当て時の前記先に搬送された搬送台と後に搬送された搬送台との接触面積をＳ１、前記先に乾燥炉に搬送されている搬送台の搬送方向後端側の主端面と前記後に搬送された搬送台の搬送方向前端側の主端面とが、直接接触した場合の接触面積をａ１としたとき、Ｓ１及びａ１が下記式（１）の関係を満たす＜１＞に記載の電子写真感光体の製造方法である。
０．２×ａ１≧Ｓ１＞０  ・・・  式（１）
【００１２】
＜３＞  少なくとも、円筒状基体上に感光層形成液を塗布する塗布工程と、塗膜が形成された前記円筒状基体を載置した複数の搬送台を所定の時間間隔で連続的に乾燥炉内に搬送して各々停止させ、前記複数の搬送台を配列して前記円筒状基体を乾燥する乾燥工程とを有する電子写真感光体の製造方法であって、
前記乾燥炉内の温度が３０〜７５℃の範囲、相対湿度が８５〜９５％ＲＨの範囲であり、乾燥炉内で先に搬送された搬送台と後に搬送された搬送台とが接触しないように配列させる電子写真感光体の製造方法である。
【００１３】
＜４＞  少なくとも、円筒状基体上に感光層形成液を塗布する塗布手段と、塗膜が形成された前記円筒状基体を載置した複数の搬送台を一定間隔で連続的に乾燥炉内に搬送して、先に乾燥炉に搬送され停止している搬送台に後に乾燥炉に搬送された搬送台を突き当てて停止させ、前記複数の搬送台を配列して前記円筒状基体を乾燥する乾燥手段とを有する電子写真感光体の製造装置であって、
前記乾燥炉内の温度が３０〜７５℃の範囲、相対湿度が８５〜９５％ＲＨの範囲であり、前記先に乾燥炉に搬送されている搬送台の搬送方向後端側の主端面及び前記後に搬送された搬送台の搬送方向前端側の主端面の少なくとも一方に、前記突き当て時に他方の搬送台に接触する突出した突き当て部分を有し、該突き当て部分の他方の搬送台との接触面積をＳ１、主端面を直接接触した場合の接触面積をａ１としたとき、Ｓ１及びａ１が下記式（１）の関係を満たす電子写真感光体の製造装置である。
０．２×ａ１≧Ｓ１＞０  ・・・  式（１）
【００１４】
＜５＞  少なくとも、円筒状基体上に感光層形成液を塗布する塗布手段と、塗膜が形成された前記円筒状基体を載置した複数の搬送台を所定の時間間隔で連続的に乾燥炉内に搬送して各々停止させ、前記複数の搬送台を配列して前記円筒状基体を乾燥する乾燥手段とを有する電子写真感光体の製造装置であって、
前記乾燥炉内の温度が３０〜７５℃の範囲、相対湿度が８５〜９５％ＲＨの範囲であり、乾燥炉内で先に搬送された搬送台と後に搬送された搬送台とが接触しないようする搬送台停止手段を有する電子写真感光体の製造装置である。
【００１５】
＜６＞  表面に塗膜が形成された円筒状基体を載置し、搬送する搬送台であって、
搬送方向前後端側の主端面の少なくとも一方に突出した突き当て部分を有し、該突き当て部分が他の平面状部材と接触する接触面積をＳ２、前記主端面の面積をａ２としたとき、Ｓ２、ａ２が下記式（２）の関係を満たす搬送台である。
０．２×ａ２≧Ｓ２＞０  ・・・  式（２）
【００１６】
＜７＞  前記突出した突き当て部分の形状が、突起形状である＜６＞に記載の搬送台である。
【発明の効果】
【００１７】
本発明によれば、高温高湿環境下で搬送台を用いて連続的に塗布後の円筒状基体を乾燥する場合の結露水の影響をなくし、高品質の電子写真感光体を効率よく製造する方法、及びその製造装置を提供することができる。
【発明を実施するための最良の形態】
【００１８】
以下、本発明を詳細に説明する。なお、以下の説明では、本発明の電子写真感光体の製造方法及びその製造装置、それに用いる本発明の搬送台を併せて説明する。
＜本発明の第１の電子写真感光体の製造方法及びその製造装置＞
本発明の第１の電子写真感光体の製造方法（以下、「第１の製造方法」という場合がある）は、少なくとも、円筒状基体上に感光層形成液を塗布する塗布工程と、塗膜が形成された前記円筒状基体を載置した複数の搬送台を所定の時間間隔で連続的に乾燥炉内に搬送して、先に乾燥炉に搬送され停止している搬送台に後に乾燥炉に搬送された搬送台を突き当てて停止させ、前記複数の搬送台を配列して前記円筒状基体を乾燥する乾燥工程とを有する電子写真感光体の製造方法であって、前記乾燥炉内の温度が３０〜７５℃の範囲、相対湿度が８５〜９５％ＲＨの範囲であり、前記先に乾燥炉に搬送されている搬送台の搬送方向後端側の主端面と前記後に搬送された搬送台の搬送方向前端側の主端面とを、直接接触させないように前記突き当てを行うことを特徴とする。
【００１９】
本発明は、前述のような高温高湿環境での乾燥工程を必要とする電子写真感光体の製造方法に関するものである。
具体的には、感光層形成液（ここでは、下引き層を含めた各層を形成するための各塗布液をいう）による塗布終了後、高温高湿度を維持している炉、一般的呼称として乾燥炉であるが、その炉内環境で電子写真感光体作製のための塗膜形成が行われるものである。
【００２０】
感光体製造設備では、多本数の塗膜が形成された円筒状基体を同時に処理するのが生産性の面から一般的である。そのため、本発明では乾燥炉内には複数本の円筒状基体が１つの搬送台に載置され、乾燥炉内には該搬送台が複数個（２個以上）配列され、処理される。この時、乾燥工程が相対湿度８５％以上での乾燥操作のため、熱容量の高い部分、特に前記搬送台の基板では乾燥炉内での到達温度にローカリティーがあり、露点以下になって結露部分が発生することがある。
また、この現象は、感光体特性上、乾燥処理時間を短く設定しなければならない時、特に顕著である。
【００２１】
この場合、第１の製造方法では、複数の搬送台が所定の時間間隔で連続的に乾燥炉内に搬入される時、先に搬入されて結露している搬送台の基板の後端側端面（主端面）に、新たに搬入された搬送台の基板の前端側端面（主端面）が突き当たることにより停止させるため、突き当て面同士の接触で面に付着していた結露水が圧搾され飛散し、塗膜形成した円筒状基体に付着し、最終的に画質欠陥を発生させ感光体表面故障となってしまう。このことで歩留まりが悪化し、生産性低下に繋がっている。
【００２２】
ここで、前記主端面とは、搬送台（あるいは搬送台基板）の搬送方向の前後端側の底面と垂直な面（搬送台が直方体であれば前後端側の側面）であって、例えば、通常搬送方向に移動したときに他の平面状部材と対向して接触する面をいう。
【００２３】
前記問題に関しては、本来、結露を防止するため、前記搬送台が乾燥炉に入る前に加熱するのが通常の施策であるが、高湿度の乾燥炉内に入る前に置き台を加熱すると、その後設置される円筒状基体に塗布された塗膜も乾燥炉内に入る前、即ち、低湿度下での高温化が乾燥炉に入る前に施されることになり、良好な特性を有する感光体の作製条件から外れることになる。また、この方法は、設備化のコスト、加熱装置設置場所の確保等、生産設備準備上も不利な点が発生する。
【００２４】
本発明者等は、搬送台の結露水の付着状況を細部にわたり観察することで、乾燥炉内で結露水が発生しても、その結露水が円筒状基体に付着することを安価で防止する方法を見出した。
すなわち、搬送台は先に乾燥炉に搬入されている他の搬送台と主端面同士が突き当たり停止するが、前記結露水の飛び散りは、搬送台の同一面積の主端面同士が１面で面接触する時、各面に付着している結露水が圧搾され飛散する現象であるため、この主端面同士を直接接触させず何らかの方法で接触面積を低減することが有効であることがわかった。
【００２５】
以下、図面を用いて本発明を具体的に説明する。
図１は、感光層形成液を塗布して塗膜が形成された円筒状基体を搬送台に載せ、高温高湿雰囲気に設定された乾燥炉（乾燥手段）に搬送台が搬送され、円筒状基体が乾燥される工程を模式的に示す概略図である。
【００２６】
図示しないが、本発明における塗布工程は、感光層を構成する各層形成液（感光層形成液）を塗布により円筒状基体（あるいは既に形成された層）表面に形成する工程である。感光層としては、単層でもよく、下引き層、電荷発生層、電荷輸送層を順次有する積層型でもよい。なお、本明細書では、感光体層以外に必要に応じて形成される下引き層などを含めて感光層と称する。
【００２７】
電荷発生層、電荷輸送層などの塗工を行う塗布手段としては、浸漬塗布法、スプレー塗布法、ビード塗布法、ブレード塗布法、ローラー塗布法などを実施できる各塗布装置を用いることができる。塗布の環境は特に制限されないが、塗膜形成途中での溶剤蒸発により表層は低温化するため結露防止上、塗布を−５〜１０℃の範囲の露点温度を有する雰囲気下で行うことが好ましい。
【００２８】
塗布後の乾燥は、通常、室温での指触乾燥の後に、３０℃〜２００℃の範囲で５分間〜２時間の範囲の時間で行うことが望ましい。この乾燥は、前記各層を積層してから行ってもよいし、各層形成ごとに行ってもよい。
本発明における乾燥は、後述のように高温高湿環境での乾燥であり、前記各層を積層した後の最終乾燥に用いてもよいが、下引き層の乾燥に用いることが好ましい。
【００２９】
塗膜形成された円筒状基体３０は、搬送台２０に載置される。この場合、載置される円筒状基体の本数は生産の効率上複数本であり、好ましくは２〜５０本の範囲で載置される。円筒上基体３０の高さ（長手方向長さ）は、特に制限はないが、２００〜５００ｍｍの範囲であることが好ましい。
【００３０】
円筒状基体３０が載置された搬送台２０は、高温高湿雰囲気に設定された乾燥炉１０に搬送される。本発明における乾燥炉１０は、内部の雰囲気が３０〜７５℃の温度範囲、８５〜９５％ＲＨの相対湿度範囲に設定されている。特定の下引き層の乾燥等を行う場合には、前記雰囲気は６０〜７５℃の範囲、８５〜９０％ＲＨの範囲とすることが好ましい。
【００３１】
本発明における乾燥手段は、乾燥炉１０内に前記塗膜が形成された円筒状基体３０を載置する搬送台２０が２個以上入る設備で、かつ、塗膜形成後の円筒状基体３０が載置された搬送台３０が、入口シャッター１２の自動開閉、コンベアーローラー１８を備えたコンベアー１６により搬送台２０を乾燥炉１０に自動搬送して、乾燥炉内で乾燥終了後、出口シャッター１４の自動開閉により自動搬出される設備である。また、乾燥炉１０においては、図面における上方より温度、湿度がコントロールされた乾燥エアー４０がダウンフローにより円筒状基体３０に吹き付けられ加熱する機構となっている。
【００３２】
従来においては、例えば下引き層が塗布された円筒状基体３０が搬送台２０に６本設置された（Ａ）の位置から乾燥炉１０内に自動搬入され、（Ｂ）の位置まで移動する。なお、搬送台２０の乾燥炉１０への搬送のタイミングとしては、乾燥炉１０内で十分に乾燥された最前の搬送台が乾燥炉１０を出るときに搬送されることが好ましい。
【００３３】
次いで搬送台２０は、（Ｂ）の位置から先に乾燥炉１０に搬送され停止している搬送台２２に、自らの前端側の突き当て面（主端面）２０Ａを搬送台２２の後端側の突き当て面（主端面）２２Ａに突き当てて停止する。そのとき、搬送台２０は十分に温度が上昇しきっていないためほとんど結露水が付着している。したがって、突き当て面２０Ａ、２２Ａで２個の搬送台が突き当てられた時、結露水が面圧搾飛散し、塗膜形成中の円筒状基体３０にある確率で付着し、歩留まり悪化を起こす。
【００３４】
本発明においては、前記搬送台２０、２２の突き当て面２０Ａ、２２Ａ同士を直接接触させないようにすることで、上記問題を解決することができる。具体的には、後述する前記主端面の少なくとも一方に突出した突き当て部分を有する本発明の搬送台を用いて突き当てを行うことにより、全面に結露水が付着した主端面同士の接触による面圧搾飛散を低減させることができる。
【００３５】
図２、図３は搬送台の構成を示す概略図である。図２は従来の搬送台であり、図３は本発明の搬送台の一例を示すものである。また、図２（Ａ）、図３（Ａ）は搬送台を図１における上方から見た図であり、図２（Ｂ）、図３（Ｂ）は搬送台を搬送方向から見た図である。
【００３６】
搬送台は図２、図３ともに、基本的に基板２４、２４’および円筒状基体を支持する支持体２６、２６’を有してなる。基板２４、２４’の形状は特に限定されないが、複数本の円筒状基体を無駄なく載置し乾燥炉内に効率よく配置する観点からは、板状の直方体であることが好ましい。この場合、任意の面積で角の面取りまたはＲ加工を施しても構わない。
【００３７】
また、前記乾燥炉内ではダウンフローにより温風が吹きつけられるため、乾燥の効率を上げるためにも基板２４、２４’には複数の通風孔が設けられていることが好ましい。
基板２４、２４’の材質としては、環境温度に追随しやすいように熱容量が小さく、しかも強度や耐腐食性、耐熱性に優れた材料であることが好ましく、例えばアルミ合金、アルミ表面処理品、チタン合金などを用いることが好ましい。
【００３８】
支持体２６、２６’の形状も特に制限されないが、円筒状基体の内径より０．５〜１ｍｍ程度小径の円柱状であることが、円筒状基体の載置、搬送の安定性の観点から好ましい。材質も特に制限されず、基板と同一であっても異なっていてもよい。図２においては、円柱状の支持体２６、２６’の６個が、矢印で示す搬送方向と垂直方向に３個ずつ２列に設けられている。この支持体２６、２６’の個数、配置の仕方も特に制限されない。
【００３９】
前記従来の製造方法では、搬送台同士を突き当て面で突き当てて搬送台を停止させるが、この突き当て面は従来の搬送台である図２における主端面２４Ａである。本発明の製造方法では、図３に示すように、主端面２４’Ａに突出した突き当て部分２８を設けて、前記のように突き当て時に主端面２４Ａ同士を直接接触させないようにする。このようにして突き当て時の接触面積を低減することで、結露水の飛散を少なくすることができる。
【００４０】
この場合、接触突き当て面積が広ければ広い程結露水の飛散量が増加する。本発明者等が検討した結果、搬送台の主端面同士が直接接触したときの接触面積をａ１、突き当て部分２８を介して接触したときの接触面積をＳ１としたとき、下記式（１）の関係を満たすように搬送台同士を接触させることが好ましいことが判明した。
０．２×ａ１≧Ｓ１＞０  ・・・  式（１）
【００４１】
Ｓ１をａ１の０．２倍を超える程度にすると、接触時の結露水の飛散を抑えることができなくなり円筒状基体への欠陥を発生させる場合がある。一方、Ｓ１を０とすることは、突き当てを行う以上不可能である。
Ｓ１は０．１×ａ１≧Ｓ１＞０とすることが好ましく、０．０５×ａ１≧Ｓ１＞０とすることがより好ましい。
【００４２】
なお、前記ａ１は接触し合う搬送台同士の基板が同一形状であり、主端面同士がぴったり重なって接触するときは主端面の面積と同一となる。また、前記Ｓ１は、接触する部分が複数の場合には、それらの接触する部分の各面積の和である。
【００４３】
上記本発明の電子写真感光体の製造方法を実施するためには、図３に例示した本発明の搬送台を用いることが好ましい。
本発明の搬送台は、矢印で示した搬送方向前後端側の主端面の少なくとも一方に突出した突き当て部分を有し、該突き当て部分が他の平面状部材と接触する接触面積をＳ２、前記主端面の面積をａ２としたとき、Ｓ２、ａ２が下記式（２）の関係を満たすことが必要とされる。
０．２×ａ２≧Ｓ２＞０  ・・・  式（２）
【００４４】
図３では、突出した直方体状の突き当て部分２８が搬送台の前後端側に２つずつ設けられているが、この突き当て部分２８は少なくとも前後端側の一方に設けられていれば良く、また数も必ずしも複数でなくてもよい。
図３においては、基板２４’の主端面２４’Ａの面積がａ２であり、突き当て部分２８の他の平面状部材と接触面２８Ａの面積の和がＳ２である。なお、Ｓ２は０．１×ａ２≧Ｓ２＞０とすることが好ましく、０．０５×ａ２≧Ｓ２＞０とすることがより好ましい。
【００４５】
突き当て部分２８の形状は特に制限されるものではないが、前記のように、本発明の製造方法では、接触突き当て面積を狭くすればするほど結露水の飛散量を低減することができる。したがって、突き当て部分２８の形状は、図４に示すように、突起形状であることが好ましい。突き当て部分の形状をこのような突起形状とすることにより、突き当て時に搬送台同士を面ではなく線で接触させることができ、結露水の飛散を極力少なくすることができる。
【００４６】
突き当て部分２８の長さ（搬送方向に突き出た長さ）についても特に制限はないが、突き当て時、突き当て後に対向する搬送台上の円筒上基体があまり近づき過ぎるのも好ましくない。このため、前記突き当て部分２８の長さをＸ、搬送台の主端面から円筒上基体面までの長さをＹとしたとき、Ｘ＋Ｙが１０〜２０ｍｍの範囲となるようにＸを設定することが好ましい。
【００４７】
また、突き当て部分２８の材質は、耐熱性、耐磨耗性、耐腐食性等を有するものであれば特に制限されないが、ステンレス、アルミ合金、アルミ表面処理品、チタン合金などを用いることが好ましい。
【００４８】
＜本発明の第２の電子写真感光体の製造方法及びその製造装置＞
本発明の第２の電子写真感光体の製造方法（以下、「第２の製造方法」という場合がある）は、少なくとも、円筒状基体上に感光層形成液を塗布する塗布工程と、塗膜が形成された前記円筒状基体を載置した複数の搬送台を一定間隔で連続的に乾燥炉内に搬送して各々停止させ、前記複数の搬送台を配列して前記円筒状基体を乾燥する乾燥工程とを有する電子写真感光体の製造方法であって、前記乾燥炉内の温度が３０〜７５℃の範囲、相対湿度が８５〜９５％ＲＨの範囲であり、乾燥炉内で先に搬送された搬送台と後に搬送された搬送台とが接触しないように配列させることを特徴とする。
【００４９】
前記第１の製造方法は、乾燥炉内で搬送台同士を突き当てて停止させると結露水の飛散が発生するため、これに対して最適な突き当て条件を見出したものであるが、第２の本発明では、前記搬送台同士の突き当てを行わずに乾燥炉内で搬送台を停止させるものである。したがって、当然に搬送台の接触による結露水の飛散は全く発生せず、電子写真感光体の製造の歩留まりを上げるためにはより好ましい製造方法である。
【００５０】
第２の製造方法について、同様に図を用いて説明する。
図５は、図１と同様に円筒上基体が載置された搬送台が搬送され、円筒状基体が乾燥される工程を模式的に示す概略図である。図に示す工程、装置において、搬送台を搬送するコンベアー１６や乾燥炉１０等の構成は、前記第１の製造方法（第１の製造装置）と同様である。また、図示しない塗布工程、塗布装置も同様である。なお、搬送台は前記本発明の搬送台を用いる必要はなく、図２に示したような従来の搬送台を用いればよい。
【００５１】
円筒状基体３０が載置された搬送台６０は、図５における（Ａ）の位置から高温高湿雰囲気に設定された乾燥炉１０の（Ｂ）の位置に搬送される。なお、このときの搬送台６０の搬送タイミングも、乾燥炉内の最前の搬送台６４が乾燥炉１０を出るときに搬送されることが好ましい。
【００５２】
このときの搬送台６０の停止は、コンベアー１６の図面における下側から上下に移動するストッパー（停止手段）５１が上側に移動することによって行われる。なお、搬送台６０の搬送方向前方には、先に乾燥炉１０に搬送された搬送台６２がストッパー５２により停止している。したがって、上記状態を保持することにより、複数の搬送台を互いに接触させることなく乾燥炉内に搬送、停止させ、配列させることができるため、前記搬送台に付着した結露水による問題が生じることはない。
【００５３】
なお、このような第２の製造方法においても、ストッパー５１と先に搬送された搬送台６２の後端とは一定以上の間隔を取ることが好ましく、該間隔は１０ｍｍ以上とすることが好ましい。また、ストッパー５１が上昇するタイミングは搬送台６０がストッパー５１の位置に達する前に上昇していれば問題はないが、搬送台６０が搬送される前にストッパー５１が搬送台６２を停止させていた場合には、ストッパー５１が下降し搬送台６２移動し終えた直後に上昇することが好ましい。そのタイミングは、光センサーによる搬送台の位置検知やタイマーによる制御等により行うことができる。
【００５４】
次に、本発明により製造される電子写真感光体の構成について説明する。
本発明により製造される電子写真感光体は、導電性の円筒状基体及び感光層（下引き層を含む）からなるものであるが、感光層は、単層構造のものであっても、また、電荷発生層と電荷輸送層とが機能分離した積層構造のものでもよい。
以下、電荷輸送層を表面層とする積層型感光体の構成を主として取り上げ、本発明により製造される感光体を説明する。
【００５５】
本発明に用いられる円筒状基体は、特に制限はないが、電子写真感光体の導電性基材に用いられるものとしては、銅、アルミニウム、ニッケル、鉄等の金属基体が有効である。基体表面は素管のままであっても、事前に鏡面切削、エッチング、陽極酸化、粗切削、センタレス研削などの処理が行われていても構わない。また、前記粗面化処理前に脱脂処理が行われていてもよい。
【００５６】
上記導電性の円筒状基体上には、先ず、下引き層が形成される。下引き層を形成するためには、有機金属化合物、シランカップリング剤を含有し、必要に応じて結着樹脂を含有する下引き層形成用塗布液を使用する。有機化合物としては、金属の原子価により次のようなものが用いられる。
【００５７】
ＩＶ価の金属を有する化合物としては、ジルコニウム化合物として、テトラアセチルアセトナトジルコニウム、ジブトキシビスアセチルアセトナトジルコニウム、トリブトキシアセチルアセトナトジルコニウム、テトラキスエチルアセトアセタトジルコニウム、ブトキシトリスエチルアセトアセタトジルコニウム、トリブトキシモノエチルアセトアセタトジルコニウム、ジブトキシビスエチルラクタトジルコニウム、ビスアセチルアセトナトビスエチルアセトアセタトジルコニウム、モノアセチルアセトナトトリスエチルアセトアセタトジルコニウム、ビスアセチルアセトナトビスエチルラクタトジルコニウム等のジルコニウムキレート化合物、ジルコニウムｎ−ブトキシド、ジルコニムｎ−プロポキシド等のジルコニウムアルコキシド等が挙げられる。
【００５８】
チタニウム化合物としては、下記一般式（Ｉ）で表されるチタンオルソエステル、下記一般式（II）で表されるポリオルソチタン酸エステルおよび下記一般式（III ）で表されるチタンキレート化合物が挙げられる。
【００５９】
【化１】
2006330062.tif 000002
【００６０】
【化２】
2006330062.tif 000003
【００６１】
上記式中、Ｒ1、Ｒ2、Ｒ3及びＲ4は、それぞれ独立にメチル基、エチル基、ｎ−プロピル基、イソプロピル基、ｎ−ブチル基、イソブチル基、クレジル基、ステアリル基、ヘキシル基、ノニル基およびセチル基を表す。
【００６２】
Ｔｉ（Ｌ）n Ｘ4-n            （III ）
上記式（III）中、Ｌは、キレート基を表し、Ｘはエステル残基を表し、ｎは１〜４の整数を示す。キレート基を形成する配位子種としては、オクチレングリコール、アセチルアセトン等のβ−ジケトン、乳酸、リンゴ酸、酒石酸、サリチル酸等のヒドロキシカルボン酸、アセト酢酸エステル等のケトエステル及びジアセトナルコール等のケトアルコール等が挙げられる。また、エステル残基は、アルコキシ基等のチタン酸エステルの残基が挙げられる。
【００６３】
また、チタンキレート化合物の具体的としては、例えば、ジ−ｉ−プロポキシ・ビス（アセチルアセトン）チタネート、ジ−ｎ−ブトキシ・ビス（トリエタノールアミン）チタネート、ジヒドロキシ・ビス（ラクティクアシド）チタネートジ、テトラオクチレングリコールチタネート、ジ−ｉ−プロポキシ・ビス（アセト酢酸エチル）チタネート等が挙げられる。
【００６４】
III 価の金属を有する化合物としては、アルミニウムイソプロポキシド、モノｓｅｃ−ブトキシアルミニウムジイソプロポキシド、アルミニウムｓｅｃ−ブトキシド、アルミニウムエトキシド等のアルミニウムアルコキシド；ジイソプロポキシ（エチルアセトアセタト）アルミニウム、トリス（エチルアセトアセタト）アルミニウム、トリス（アセチルアセトナト）アルミニウム、ビスエチルアセトアセタトモノアセチルアセトナトアルミニウム等のアルミニウムキレート化合物；インジウムメトキシド、インジウムエトキシド、インジウムイソプロポキシド、インジウムｎ−ブトキシド等のインジウムアルコキシド；アンチモンメトキシド、アンチモンエトキシド、アンチモンイソプロポキシド、アンチモンｎ−ブトキシド等のアンチモンアルコキシド；ボロンメトキシド、ボロンｎ−ブトキシド等のボロンアルコキシド等が挙げられる。
【００６５】
II価の金属を有する化合物としては、ビス（アセチルアセトナト）マンガン、ビス（アセチルアセトナト）亜鉛、ビス（アセチルアセトナト）錫等が挙げられる。
シランカップリング剤としては、例えば、ビニルトリクロルシラン、ビニルトリエトキシシラン、ビニルトリス（β−メトキシエトキシ）シラン、γ−グリシドキシプロピルトリメトキシシラン、γ−メタクリロキシプロピルトリメトキシシラン、γ−アミノプロピルメチルジメトキシシラン、γ−クロロプロピルトリメトキシシラン、γ−メルカプトプロピルトリメトキシシラン、γ−アミノプロピルトリメトキシシラン、γ−アミノプロピルトリエトキシシラン、メチルトリメトキシシラン、ジメチルジメトキシシラン、トリメチルモノメトキシシラン、ジフェニルジメトキシシラン、ジフェニルジエトキシシラン、モノフェニルトリメトキシシラン、γ−（２−アミノエチル）アミノプロピルトリメトキシシラン、γ−（２−アミノエチル）アミノプロピルメチルジメトキシシラン、γ−メタクリロキシプロピルトリメトキシシラン等が挙げられる。
【００６６】
また、結着樹脂としては、ポリウレタン樹脂、ポリビニルブチラール樹脂、ポリビニルホルマール樹脂、ポリ酢酸ビニル樹脂等が用いられる。
溶剤としては、公知のものであるならば如何なるものでも使用できる。下引き層形成用塗布液は、上記有機金属化合物、シランカップリング剤および必要に応じて結着樹脂を混合した後、適当な溶剤で稀釈することによって調製される。その際、有機金属化合物、シランカップリング剤および結着樹脂は、それぞれ１種でもよく、あるいは２種以上混合して用いてもよい。また、有機金属化合物に対するシランカップリング剤の量は、５〜９５重量％の範囲で任意に設定することができる。また、結着樹脂を含有させる場合、有機金属化合物とシランカップリング剤の合計量に対する結着樹脂の量は、５〜２５重量％の範囲で設定することが好ましい。
【００６７】
上記下引き層形成用塗布液は、円筒状基体上に、例えば、スプレー塗布法、浸漬塗布法等によって塗布し、乾燥するが、塗布は０〜１０℃の範囲の露点温度を有する雰囲気下で行い、形成された塗膜を５０〜７５℃の温度範囲で相対湿度が８５〜９５％ＲＨの雰囲気下で乾燥を行うことが好ましい。塗布および乾燥に際しての雰囲気の露点温度が上記の範囲よりも高くなると、ブラッシング（溶剤が蒸発する際、熱を奪うため、塗膜層の表面温度が低下し、空気中の水分が結露して表面に吸着し、膜が凹凸になる、または穴があいてしまい膜が白化する現象）してしまうことがある。また、上記の範囲よりも低くなると最終製品である電子写真感光体の残留電位が高くなり、かつ繰り返し特性も悪化する場合がある。
【００６８】
また、下引き層の膜厚は０．１〜３０μｍの範囲で任意に設定されるが、特に０．５〜１μｍの範囲が好ましい。
上記のようにして形成された下引き層の上に、続いて感光層が形成される。感光層が電荷発生層と電荷輸送層とよりなる場合、その積層順序はいずれが先に形成されてもよい。電荷発生層および電荷輸送層は、電荷発生材料と結着樹脂とを適当な溶剤に分散溶解させた電荷発生層形成用塗布液、および電荷輸送材料と結着樹脂を適当な溶剤に溶解させた電荷輸送層形成用塗布液をそれぞれ調製し、上記下引き層の上に塗布し、乾燥することによって形成する。
【００６９】
電荷発生材料としては、例えばクロロダイアンブルー等のアゾ染料、アントアントロン、ピレンキノン等のキノン顔料、キノシアニン顔料、ペリレン顔料、インジゴ顔料、ビスベンゾイミダゾール顔料、銅フタロシアニン、バナジルフタロシアニン、チタニルフタロシアニン等のフタロシアニン顔料、アズレニウム塩、スクエアリウム顔料、キナクリドン顔料等を用いることができる。
【００７０】
また、電荷輸送材料としては、例えば、アントラセン、ピレン、フェナントレン等の多環芳香族化合物、または、インドール、カルバゾール、イミダゾール等の含窒素複素環を有する化合物、ピラゾリン化合物、ヒドラゾン化合物、トリフェニルメタン化合物、トリフェニルアミン化合物、エナミン化合物、スチルベン化合物等が用いられる。
【００７１】
また、前記電荷発生層、電荷輸送層の結着樹脂としては、成膜性のある樹脂ならば如何なるものであってもよく、例えば、ポリエステル、ポリサルホン、ポリカーボネート、ポリメチルメタクリレート等が用いられる。溶剤としては、公知のものであるならば如何なるものでも使用できる。
【００７２】
上記のように、下引き層形成用塗布液、電荷発生層形成用塗布液および電荷輸送層形成用塗布液を用いて積層塗布する際、形成された下引き層塗膜を乾燥する雰囲気として、上記の乾燥温度と相対湿度範囲を有するエアーを用いることにより、形成される電子写真感光体は、優れた電子写真特性を有するものになる。すなわち、その電子写真感光体は、繰り返し使用時の残留電位の増加などを引き起こすことがなく、高温高湿から低温低湿に至るまで安定した帯電性と低い残留で電位を示すものとなる。
【００７３】
前記下引き層を８５〜９５％ＲＨの湿度下で搬送台を用いて乾燥する場合、前述、円筒状基体の搬送台の基板に結露水が存在する可能性が大きく、搬送台の接触時に飛散する結露水が基体に付着し、画質上の欠陥を発生させ、歩留まり悪化を招くが、前述の本発明により問題を解決できる。
【実施例】
【００７４】
以下、実施例を挙げて本発明を具体的に説明するが、本発明はこれらの実施例に制限されるものではない。なお、下記において「部」とあるのは特に断りのない限り「質量部」を意味する。
＜実施例１＞
（電子写真感光体の作製）
−下引き層の形成−
・トリブトキシアセチルアセトナトジルコニウム（（Ｃ5 Ｈ7 Ｏ2 ）Ｚｒ（ＯＣ4 Ｈ9 ）3 、オルガチックスＺＣ５４０、松本交商製）２０部
・γ−アミノプロピルトリエトキシシラン  ２部
・ポリビニルブチラール樹脂（エスレックＢＭ−Ｓ  積水化学（株）製）１．５部
・ｎ−ブチルアルコール    ７０部
上記成分からなる溶液を混合し、直径８４ｍｍ、長さ３４０ｍｍ、厚さ１ｍｍのサイズのアルミニウムパイプ（円筒状基体）上に浸漬塗布した後、６５℃、９０％ＲＨで１０分間乾燥させて、膜厚０．９μｍの下引き層を形成した。
【００７５】
なおこの時の乾燥には、図１に示した乾燥炉を使用し、図４に示した搬送台（基板：アルミニウム製、５００ｍｍ×３００ｍｍ、厚さ１０ｍｍ、主端面面積ａ１：５０００ｍｍ2）を用いて、前記塗膜を形成したアルミニウムパイプを６本載置し突き当てを線接触として行った。なお、突き当て部分としては、３角柱構造（突起形状、材質：アルミニウム）のもの（長さＸ：１０ｍｍ）を基板に２箇所付加したものを用いた。この場合、突き当て時の接触面積Ｓ１は約２５０ｍｍ2であった。
【００７６】
より詳細には、乾燥炉１０内には搬送台が複数個入るように配列し、１０分間隔で乾燥炉入口側から乾燥前の搬送台を１台搬送し、乾燥炉出口側から同様の速度で乾燥後の搬送台を１台搬出する操作を繰り返した。また、乾燥炉中の異なる搬送台の端部同士で対向する円筒状基体面間の距離は約３０ｍｍとした。
【００７７】
−電荷発生層の形成−
・Ｘ型無金属フタロシアニン    ５部
・塩化ビニル−酢酸ビニル共重合体（ＶＭＣＨ、ユニオンカーバイド社製）５部
・酢酸ｎ−ブチル          ２００部
次に、上記の成分を直径１ｍｍのガラスビーズを用いたサンドミルで２時間分散して得られた分散液を、前記の下引き層上に浸漬塗布し、５℃の露点下で、１００℃で１０分間乾燥させて、膜厚０．２μｍの電荷発生層を形成した。
【００７８】
−電荷輸送層の形成−
Ｎ，Ｎ’−ジフェニル−Ｎ，Ｎ’−ビス（３−ビフェニル）−［１，１’−ビフェニル］−４，４’ジアミン４部と、ポリ（４，４−シクロヘキシリデンジフェニレンカーボネート）樹脂６部とを、テトラヒドロフラン３５部とトルエン5５部との混合溶媒に溶解した溶液を、前記電荷発生層上に浸漬塗布した後、５℃の露点下で、１３５℃で１時間乾燥させて、膜厚２０μｍの電荷輸送層を形成し、電子写真感光体を作製した。
上記電子写真感光体の作製を繰り返し、合計１０００本の電子写真感光体を作製した。
【００７９】
（評価）
作製した１０００本の電子写真感光体について、結露水飛散による不良品率を目視検査により確認した。結露水飛散による水滴が付着した下引き層の表面は、シミ状になることが判明しており、また、目視検査で判別できる欠陥は電子写真感光体使用時の画像欠陥となり、不良品となることも判明している。上記結露水飛散による欠陥発生率及び評価を表１に示す。なお、評価基準は以下のようにして判断した。
○：欠陥発生率が０．１％以下。
△：欠陥発生率が０．１％を超えるが０．３％以下。
×：欠陥発生率が０．３％を超える。
××：ほとんどの円筒状基体に何らかの欠陥が発生。
【００８０】
＜実施例２＞
実施例１の電子写真感光体の作製において、搬送台として図３に示す基板の主端面に直方体状の突き当て部分を有するものを用いた以外は同様にして電子写真感光体の作製を行った。
具体的には、実施例１と同様の基板に、接触面積２８Ａが５００ｍｍ2（５０ｍｍ×１０ｍｍ）、アルミニウム製の突き当て部分（長さＸ：１０ｍｍ）を２箇所付加した搬送台を用いた。したがって、このときはＳ１＝０．２×ａ１であった。
【００８１】
作製した１０００本の電子写真感光体について、実施例１と同様の検査を行った。結果を表１に示す。
【００８２】
＜実施例３＞
実施例１の電子写真感光体の作製において、図２に示すような突き当て部分を有さない基板のみの搬送台を用い、乾燥炉として図５に示すストッパーにより搬送台を停止させる機構を設けたものを用いた以外は実施例１と同一条件で電子写真感光体を作製した。なお、乾燥炉内の全てのストッパーは１０分間隔ごとに下降し、光センサーによる信号により搬送台が通過後上昇するように制御した。
【００８３】
より詳細には、乾燥炉１０内には搬送台が複数個入るように配列し、１０分間隔で乾燥炉入口側から乾燥前の搬送台を１台搬入し、乾燥炉出口側から同様の速度で乾燥後の搬送台を１台搬出する操作を繰り返した。また、ストッパー同士の間隔は３５０ｍｍとし、乾燥炉中の異なる搬送台の端部同士で対向する円筒状基体面間の距離は約３０ｍｍとした。
【００８４】
作製した１０００本の電子写真感光体について、実施例１と同様の検査を行った。結果を表１に示す。
【００８５】
＜実施例４＞
実施例２の電子写真感光体写真の作製において、突き当て部分の接触面積Ｓ１を２５０ｍｍ2（２５ｍｍ×１０ｍｍ）とした以外は同様にして電子写真感光体の作製を行った。このときＳ１＝０．１×ａ１であった。
【００８６】
作製した１０００本の電子写真感光体について、実施例１と同様の検査を行った。結果を表１に示す。
【００８７】
＜実施例５＞
実施例２の電子写真感光体写真の作製において、突き当て部分の接触面積Ｓ１を６２５ｍｍ2（６２．５ｍｍ×１０ｍｍ）とした以外は同様にして電子写真感光体の作製を行った。このときＳ１＝０．２５×ａ１であった。
【００８８】
作製した１０００本の電子写真感光体について、実施例１と同様の検査を行った。結果を表１に示す。
【００８９】
＜実施例６＞
実施例１の電子写真感光体の作製において、下引き層乾燥時の相対湿度を９５％ＲＨとした以外は実施例1とすべて同一条件で電子写真感光体を作製した。
【００９０】
作製した１０００本の電子写真感光体について、実施例１と同様の検査を行った。結果を表１に示す。
【００９１】
＜実施例７＞
実施例１の電子写真感光体の作製において、下引き層乾燥時の相対湿度を８５％ＲＨとした以外は実施例１とすべて同一条件で電子写真感光体を作製した。
【００９２】
作製した１０００本の電子写真感光体について、実施例１と同様の検査を行った。結果を表１に示す。
【００９３】
＜比較例１＞
実施例１の電子写真感光体の作製において、搬送台として図２（Ｉ）に示した突き当て部分を有さない基板のみのものを使用した以外は実施例１とすべて同一条件で電子写真感光体を作製した。
【００９４】
作製した１０００本の電子写真感光体について、実施例１と同様の検査を行った。結果を表１に示す。
【００９５】
＜比較例２＞
実施例１の電子写真感光体の作製において、下引き層乾燥時の相対湿度を９７％ＲＨとした以外は実施例１とすべて同一条件で電子写真感光体を作製した。
【００９６】
作製した１０００本の電子写真感光体について、実施例１と同様の検査を行った。この場合、結露は搬送台にだけではなく、円筒状基体下面にも発生しており、評価に値するものではなかった（すべて、シミ状欠陥発生）。
【００９７】
【表１】
2006330062.tif 000004
【００９８】
表に示すように、実施例の本発明の電子写真感光体の製造方法、製造装置により感光体を作製した場合には、結露水による欠陥発生率を従来（比較例１）に比べ非常に低く抑えることができることがわかる。
【図面の簡単な説明】
【００９９】
【図１】本発明の電子写真感光体の製造装置における乾燥手段の一例を示す概略断面図である。
【図２】従来の搬送台の構成を示す概略図であり、（Ａ）は平面図、（Ｂ）は搬送方向から見た正面図である。
【図３】本発明の搬送台の一例を示す概略図であり、（Ａ）は平面図、（Ｂ）は搬送方向から見た正面図である。
【図４】本発明の搬送台の他の一例を示す概略図であり、（Ａ）は平面図、（Ｂ）は搬送方向から見た正面図である。
【図５】本発明の電子写真製造装置における他の乾燥手段の一例を示す概略構成図である。
【符号の説明】
【０１００】
１０  乾燥炉
１２  入口シャッター
１４  出口シャッター
１６  コンベアー
１８  コンベアーローラー
２０、２２、６０、６２  搬送台
２４、２４’  基板
２６、２６’  支持体
２８、２９  突き当て部分
３０  円筒状基体
４０  乾燥エアー
５１  ５２  ストッパー
【図１】
2006330062.tif 000005
【図２】
2006330062.tif 000006
【図３】
2006330062.tif 000007
【図４】
2006330062.tif 000008
【図５】
2006330062.tif 000009